Podtech/llm-jp-corpus-v4-ja_patent huggingface dataset:
【手続補正書】
【提出日】平成15年12月1日(2003.12.1)
【手続補正１】
【補正対象書類名】明細書
【補正対象項目名】００３５
【補正方法】変更
【補正の内容】
【００３５】
また、ストッパ兼導通部材３０の両翼片３４，３５は可動フレーム２０両端の保持片２１ａ，２１ｂに接触しているとともに、可動フレーム２０にはサーマルヘッド３がプラテンローラ２ａ，２ｂに押圧されたときに背面の板バネ７の先端が接触するように組み付けられている。これによって、前記駆動モータ９ａまたは９ｂのハウジングと前記サーマルヘッド３とが電気的に同電位にされる。さらに、本体フレーム１の側壁部１ｂ（１ａ）の内壁内面には、図１に示すように、前端に、先端が前記側部前壁面１ｆ（１ｅ）より突出する突起５１を有し後端が前記駆動モータ９ｂ（９ａ）の取り付け位置まで達するように形成された板金５０がそれぞれ取り付けられ、前記駆動モータ９ｂ（９ａ）はこの板金５０にネジによって固定されているとともに、前記可動フレーム２０のガイド片２５ｂ（２５ａ）が接触可能に構成されている。これによって、上記ストッパ兼導通部材３０が挿入されない側の駆動モータ９ａまたは９ｂと可動フレーム２０とが板金５０を介して同電位になる。そして、これらが図示しないアース線により接地されることにより静電気によるサーマルヘッドの破損等が防止される。
【手続補正書】
【提出日】平成16年1月29日(2004.1.29)
【手続補正１】
【補正対象書類名】明細書
【補正対象項目名】００１８
【補正方法】変更
【補正の内容】
【００１８】
また、加熱管体１２を保持する支持台３６を必要とする場合には、図１（ａ）に示すように、支持台３６と加熱管体１２との間に例えばマセライト等の電気絶縁体３８を介在させる。
更には、エネルギー効率及び安全性の点から、加熱管体１２を電気絶縁性の断熱材で保温するのが好ましい。


【手続補正２】
【補正対象書類名】明細書
【補正対象項目名】００２１
【補正方法】変更
【補正の内容】
【００２１】
【発明の効果】
本発明の構成によれば、電気伝導性であって、通電により発熱する金属で形成された加熱管体で被加熱流体の流路の少なくとも一部を構成し、加熱管体同士を、又は加熱管体と非加熱管体とを連結する管体継ぎ手として、機械的に接続すると共に電気的に絶縁する継ぎ手を使い、加熱管体の一方の端部から他方の端部に電流を流して加熱管体内で熱を発熱させ、その熱で加熱管体を流れる被加熱流体を加熱する。本発明は、以上のように、流体の流路自体を発熱手段として構成し、流体を直接電気加熱することにより、高いエネルギー効率で流体を加熱昇温する、簡単な構成の流体の電気加熱装置を実現している。
【手続補正書】
【提出日】平成15年8月7日(2003.8.7)
【手続補正１】
【補正対象書類名】明細書
【補正対象項目名】発明の名称
【補正方法】変更
【補正の内容】
【発明の名称】露光方法及びマスク


【手続補正２】
【補正対象書類名】明細書
【補正対象項目名】特許請求の範囲
【補正方法】変更
【補正の内容】
【特許請求の範囲】
【請求項１】
所定のパターンが形成されたマスクに対して露光用の光を照射し、前記パターンを透過した光で感光基板を露光する露光方法において、
前記パターン周辺に照射される前記光を前記パターンに集光することを特徴とする露光方法。
【請求項２】
前記パターンは、コンタクトホール形成用のパターンであることを特徴とする請求項１に記載の露光方法。
【請求項３】
前記パターンに対応する位置に集光レンズを設けることによって、前記光を前記パターンに集光することを特徴とする請求項１又は請求項２に記載の露光方法。
【請求項４】
前記集光レンズは、前記マスクを形成する基材内に埋設されていることを特徴とする請求項３に記載の露光方法。
【請求項５】
前記集光レンズは、フレネルレンズであることを特徴とする請求項３に記載の露光方法。
【請求項６】
前記マスクをガラス基材で形成し、前記ガラス基材のうち、前記パターンに対応する位置の屈折率を前記パターンの中心部から外周部に向かって小さくなるように設定することによって、前記光を前記パターンに集光することを特徴とする請求項１又は請求項２に記載の露光方法。
【請求項７】
前記ガラス基材に対してイオンを注入することによって、前記屈折率を設定することを特徴とする請求項６に記載の露光方法。
【請求項８】
所定のパターンを透過した露光用の光で感光基板を露光するために用いられるマスクにおいて、
前記所定のパターンに対応する位置に集光レンズを備えることを特徴とするマスク。
【請求項９】
前記所定のパターンは、コンタクトホール形成用のパターンであることを特徴とする請求項８に記載のマスク。
【請求項１０】
前記集光レンズは、前記マスクを形成する基材内に埋設されていることを特徴とする請求項８に記載のマスク。
【請求項１１】
前記集光レンズは、フレネルレンズであることを特徴とする請求項８に記載のマスク。
【請求項１２】
所定のパターンを透過した露光用の光で感光基板を露光するために用いられ、ガラス基材で形成されるマスクにおいて、
前記ガラス基材のうち、前記所定のパターンに対応する位置の屈折率が前記パターンの中心部から外周部に向かって小さいことを特徴とするマスク。
【手続補正３】
【補正対象書類名】明細書
【補正対象項目名】０００１
【補正方法】変更
【補正の内容】
【０００１】
【発明の属する技術分野】
本発明は、マスク上のパターンを透過した光で感光基板を露光する露光方法及びマスクに関する。


【手続補正４】
【補正対象書類名】明細書
【補正対象項目名】０００６
【補正方法】変更
【補正の内容】
【０００６】
本発明は、上記のような状況に鑑みて成されたものであり、露光時間の短縮化を図り得る露光方法及びマスクを提供することを目的とする。


【手続補正５】
【補正対象書類名】明細書
【補正対象項目名】０００８
【補正方法】変更
【補正の内容】
【０００８】
上記のような方法において、露光用の光（ＩＬ）をパターン（４２ａ）に集光するためには、例えば、マスク（１２）のパターン（４２ａ）に対応する位置に集光レンズ（４４）を設ける。或いは、この集光レンズを、マスク（４９，５０）を形成する基材内に埋設する。この時、集光レンズ（４４，５４）としては、フレネルレンズを用いることができる。露光用の光（ＩＬ）をパターン形成部分に集光する他の方法としては、マスク（５５）をガラスを基材（５６）として形成し、イオン注入等の方法により、マスク（５５）中のパターン（５８ａ）に対応する位置のガラス（５６）の屈折率をパターン（５８ａ）の中心部から外周部に向かって小さくなるように設定する方法を採用するこ
とができる。
また、本発明におけるマスク（１２）は、所定のパターン（４２ａ）に対応する位置に集光レンズ（４４）を備えているので、露光用の光（ＩＬ）を所定のパターン（４２ａ）に集光することができる。
【手続補正書】
【提出日】平成16年1月23日(2004.1.23)
【手続補正１】
【補正対象書類名】明細書
【補正対象項目名】００１９
【補正方法】変更
【補正の内容】
【００１９】
本発明を透過型液晶表示素子に適用した場合の一実施例を図１に示す。図１において、下側の基板の下方に位置するバックライト・導光板等は省略してある。本例においては、位相差フィルムを１枚使用しているが、これを干渉用液晶層に変えたり、省略したり、上下２枚にしてもよい。また、図２は本発明を反射型液晶表示素子に適用した場合の一実施例を示すものである。この場合も種々の変形が可能である


【手続補正２】
【補正対象書類名】明細書
【補正対象項目名】００２５
【補正方法】変更
【補正の内容】
【００２５】
こうして作成した空セルに、真空注入法で所定の液晶組成物を注入し、エポキシ樹脂で封止した。
上記のようにして作成した評価用の素子を用い、封入液晶組成物と配向膜材料の組み合わせを変えて、１／３２デューティ−１／７バイアス、１秒間の極性反転回数７０（１フレームごとに極性反転）なる駆動条件下において、５０℃での通電試験を行った。


【手続補正３】
【補正対象書類名】明細書
【補正対象項目名】００３１
【補正方法】変更
【補正の内容】
【００３１】
【発明の効果】
本発明の液晶表示素子は、低電圧駆動が可能であるとともに、１秒当たりの極性反転回数が２００以下の低周波駆動条件下において、５０℃程度の高温で長時間通電しても均一な表示が保たれ、低消費電力性に優れており、特に、携帯用電子機器の表示素子として有用である。
【手続補正書】
【提出日】平成16年1月14日(2004.1.14)
【手続補正１】
【補正対象書類名】明細書
【補正対象項目名】０００２
【補正方法】変更
【補正の内容】
【０００２】
【従来の技術】
感光材料において、従来、数多くの多種多様の界面活性剤を大量に添加しており、これらの界面活性剤のトータルの添加量を下げることは環境問題の観点から重要な課題である。しかしながら、界面活性剤は多くの機能を果たしており、その添加量を低減は、表面張力の増加のために高速塗布時に液切れを起こして皮膜が均一に形成できなくなったり、塗布面状が悪化したり、あるいは種々の添加物の分散安定性が悪化してそれらの凝集による不溶解物の発生のために写真品質が悪化するなどの多くの弊害が発生する。また、高速塗布適性は表面張力の値に関連が深く、一般的に表面張力を35 dyne/cm以下にすると塗布適性が良くなる。表面張力は界面活性剤の添加量に関係し、従来は高速塗布適性のために多量に添加する必要があり、その結果、凝集物の発生のよる塗布面状の悪化の問題、あるいは現像処理時に処理液中に界面活性剤が溶出し、蓄積することによる液中での不溶解物の発生など、多くの問題を内在していた。


【手続補正２】
【補正対象書類名】明細書
【補正対象項目名】００６０
【補正方法】変更
【補正の内容】
【００６０】
ＷＳ−１    Ｃ6Ｈ13−Ｏ−（ＣＨ2ＣＨ2Ｏ）n―（ＣＨ2）2−ＳＯ3Ｎａ    ｎ＝０〜１２
ＷＳ−２    Ｃ6Ｈ13−Ｏ−（ＣＨ2ＣＨ2Ｏ）n―（ＣＨ2）3−ＳＯ3Ｎａ    ｎ＝０〜１２
ＷＳ−３    Ｃ6Ｈ13−Ｏ−（ＣＨ2ＣＨ2Ｏ）n―（ＣＨ2）4−ＳＯ3Ｎａ    ｎ＝０〜１２
ＷＳ−４    Ｃ8Ｈ17−Ｏ−（ＣＨ2ＣＨ2Ｏ）n―（ＣＨ2）2−ＳＯ3Ｎａ    ｎ＝０〜１２
ＷＳ−５    Ｃ8Ｈ17−Ｏ−（ＣＨ2ＣＨ2Ｏ）n―（ＣＨ2）3−ＳＯ3Ｎａ    ｎ＝０〜１２
ＷＳ−６    Ｃ8Ｈ17−Ｏ−（ＣＨ2ＣＨ2Ｏ）n―（ＣＨ2）4−ＳＯ3Ｎａ    ｎ＝０〜１２
ＷＳ−７    Ｃ10Ｈ21−Ｏ−（ＣＨ2ＣＨ2Ｏ）n―（ＣＨ2）2−ＳＯ3Ｎａ    ｎ＝０〜１２
ＷＳ−８    Ｃ10Ｈ21−Ｏ−（ＣＨ2ＣＨ2Ｏ）n―（ＣＨ2）3−ＳＯ3Ｎａ    ｎ＝０〜１２
ＷＳ−９    Ｃ10Ｈ21−Ｏ−（ＣＨ2ＣＨ2Ｏ）n―（ＣＨ2）4−ＳＯ3Ｎａ    ｎ＝０〜１２
ＷＳ−１０  Ｃ10Ｈ21−Ｏ−（ＣＨ2ＣＨ2Ｏ）n―（ＣＨ2）4−ＳＯ3Ｋ ｎ＝０〜１２


【手続補正３】
【補正対象書類名】明細書
【補正対象項目名】０１３５
【補正方法】変更
【補正の内容】
【０１３５】
（実施例３）
１．下塗り支持体の作製
１）下塗層用染料Ｄ−１の調製
下記染料を特開昭６３−１９７９４３号公報に記載の方法でボールミルで分散処理した。
【手続補正書】
【提出日】平成15年6月26日(2003.6.26)
【手続補正１】
【補正対象書類名】明細書
【補正対象項目名】特許請求の範囲
【補正方法】変更
【補正の内容】
【特許請求の範囲】
【請求項１】
溶解度パラメーター（ＳＰ値）が９以下の単量体を主成分としてなる単量体成分を重合して得られる多孔質疎水性架橋重合体を親水化してなる多孔質吸水性架橋重合体。
【請求項２】
多孔質疎水性架橋重合体は、油中水滴型エマルジョン状態で、溶解度パラメーター（ＳＰ値）が９以下の単量体および分子中に少なくとも２個の重合性不飽和基を有する架橋性単量体を主成分とする単量体成分を重合したものである請求項１記載の多孔質吸水性架橋重合体。
【請求項３】
生理食塩水（０．９％  食塩水）の吸水速度が５秒〜２１秒である、請求項１または２に記載の多孔質吸水性架橋重合体。
【請求項４】
一般式−ＣＯＯＲ（但し、Ｒは炭素原子数が１〜３０の置換または非置換の１価の炭化水素基である。）で表されるカルボン酸エステル基を含む多孔質疎水性架橋重合体を、加水分解することにより親水化する多孔質吸水性架橋重合体の製法。
【請求項５】
多孔質疎水性架橋重合体の加水分解を、水酸化アルカリの水溶液を用いて行う、請求項４に記載の多孔質吸水性架橋重合体の製法。
【請求項６】
一般式−ＣＯＯＲ（但し、Ｒは炭素原子数が１〜３０の置換または非置換の１価の炭化水素基である。）で表されるカルボン酸エステル基を含む前記多孔質疎水性架橋重合体が、溶解度パラメーター（ＳＰ値）が９以下の単量体および分子中に少なくとも２個の重合性不飽和基を有する架橋性単量体を主成分とする単量体成分を含む油中水滴型エマルジョンを６０℃未満の温度で硬化させて得られたものである、請求項４または５に記載の多孔質吸水性架橋重合体の製法。
【手続補正２】
【補正対象書類名】明細書
【補正対象項目名】０００７
【補正方法】変更
【補正の内容】
【０００７】
すなわち本発明は、
（１）溶解度パラメーター（ＳＰ値）が９以下の単量体を主成分としてなる単量体成分を重合して得られる多孔質疎水性架橋重合体を親水化してなる多孔質吸水性架橋重合体；
（２）多孔質疎水性架橋重合体は、油中水滴型エマルジョン状態で、溶解度パラメーター（ＳＰ値）が９以下の単量体および分子中に少なくとも２個の重合性不飽和基を有する架橋性単量体を主成分とする単量体成分を重合したものである、上記（１）に記載の多孔質吸水性架橋重合体；
（３）生理食塩水（０．９％  食塩水）の吸水速度が５秒〜２１秒である、請求項１または２に記載の多孔質吸水性架橋重合体；
（４）一般式−ＣＯＯＲ（但し、Ｒは炭素原子数が１〜３０の置換または非置換の１価の炭化水素基である。）で表されるカルボン酸エステル基を含む多孔質疎水性架橋重合体を、加水分解することにより親水化する多孔質吸水性架橋重合体の製法；
（５）多孔質疎水性架橋重合体の加水分解を、水酸化アルカリの水溶液を用いて行う、上記（４）に記載の多孔質吸水性架橋重合体の製法；
（６）一般式−ＣＯＯＲ（但し、Ｒは炭素原子数が１〜３０の置換または非置換の１価の炭化水素基である。）で表されるカルボン酸エステル基を含む前記多孔質疎水性架橋重合体が、溶解度パラメーター（ＳＰ値）が９以下の単量体および分子中に少なくとも２個の重合性不飽和基を有する架橋性単量体を主成分とする単量体成分を含む油中水滴型エマルジョンを６０℃未満の温度で硬化させて得られたものである、上記（４）または（５）に記載の多孔質吸水性架橋重合体の製法；を提供するものである。
【手続補正書】
【提出日】平成15年9月3日(2003.9.3)
【手続補正１】
【補正対象書類名】明細書
【補正対象項目名】特許請求の範囲
【補正方法】変更
【補正の内容】
【特許請求の範囲】
【請求項１】
可視光領域に感光性を有する光重合開始剤及び近赤外光領域に感光性を有する光重合開始剤（Ａ）を含有する不飽和ポリエステル樹脂及び／またはビニルエステル樹脂（Ｂ）を、繊維材料（Ｃ）に含浸させ、ワインディング成形後、可視光及び近赤外光領域を含む光照射を行い、硬化させることを特徴とするフィラメントワインディング成形方法。
【請求項２】
繊維材料（Ｃ）が、ガラス繊維、カーボン繊維及びアラミド繊維のなかの少なくとも一つを含む繊維材料である請求項１に記載のフィラメントワインディング成形方法。
【請求項３】
請求項１または２に記載の成形方法によって製造されたフィラメントワインディング成形体。
【手続補正２】
【補正対象書類名】明細書
【補正対象項目名】０００６
【補正方法】変更
【補正の内容】
【０００６】
【課題を解決するための手段】
本発明は、
（１）  可視光領域に感光性を有する光重合開始剤及び近赤外光領域に感光性を有する光重合開始剤（Ａ）を含有する不飽和ポリエステル樹脂及び／またはビニルエステル樹脂（Ｂ）を、繊維材料（Ｃ）に含浸させ、ワインディング成形後、可視光及び近赤外光領域を含む光照射を行い、硬化させるフィラメントワインディング成形方法、
（２）  繊維材料（Ｃ）が、ガラス繊維、カーボン繊維及びアラミド繊維のなかの少なくとも一つを含む繊維材料である（１）記載のフィラメントワインディング成形方法、及び
（３） （１）または（２）に記載の成形方法によって製造されたフィラメントワインディング成形体、を開発することにより上記の目的を達成した。


【手続補正３】
【補正対象書類名】明細書
【補正対象項目名】００３０
【補正方法】変更
【補正の内容】
【００３０】
本発明の、フィラメントワインディング成形方法においては、可視光領域に感光性を有する光重合開始剤及び近赤外領域に感光性を有する光重合開始剤を併用して、ワインディング終了後に可視光及び／または近赤外光を含む可視光を照射することにより、加熱装置等付帯設備を必要とせず、短時間で硬化が可能で、大幅な成形サイクアップをすることができ経済性に優れている。
特に光照射をしないかぎり硬化が進行しないので遮光しておけば可使時間の長い樹脂組成物であり、ワインディングと硬化工程を分離することにより安定した操業が可能となる。また、反応性モノマーの揮発に伴う作業環境の悪化が解決でき、各種繊維を充填した組成物においても硬化することが可能であり、さらに紫外線などの人体に危険性のある光源を使用しなくとも成形体を硬化できるため安全性も高い成形方法である。
【手続補正書】
【提出日】平成15年9月3日(2003.9.3)
【手続補正１】
【補正対象書類名】明細書
【補正対象項目名】特許請求の範囲
【補正方法】変更
【補正の内容】
【特許請求の範囲】
【請求項１】
可視光に感光性を有するアシルホスフィンオキサイド系化合物と可視光に感光性を有し、且つ熱による重合性も有する光熱重合開始剤の組み合わせである重合開始剤（Ａ）を含有する不飽和ポリエステル樹脂及び／またはビニルエステル樹脂（Ｂ）を繊維材料（Ｃ）に含浸させ、ワインディングを行った後、可視光領域の及び赤外領域の熱を発生する光源で光照射を行い、温度上昇下においてさらに可視光領域の光を含む光源で光照射を行い、樹脂を硬化させることを特徴とするフィラメントワインディング成形方法。
【請求項２】
可視光に感光性を有しつつ且つ熱によっても重合性を有する光熱重合開始剤が、ヘキサアリールビイミダゾール化合物と水素供与性化合物との組み合わせである請求項１記載のフィラメントワインディング成形方法。
【請求項３】
繊維材料がガラス繊維及び／またはカーボン繊維及び／またはアラミド繊維である請求項１記載のフィラメントワインディング成形方法。
【請求項４】
ヘキサアリールビイミダゾール化合物が、水素供与製化合物の組み合わせがあり、具体的にはビス（２，４，６−トリスフェニル）イミダゾール、ビス（２−ｏ−クロロフェニル−４，５−ジフェニル）イミダゾール、ビス（２−ｏ−，ｐ−ジクロロフェニル−４，５−ジフェニル）イミダゾール及びビス（２−ｏ，ブロモフェニル−４，５−ジフェニル）イミダゾールから選ばれた少なくとも一種である請求項２に記載のフィラメントワインディング方法。
【請求項５】
水素供与性化合物が３級アミン化合物、メルカプト化合物及び１，３−ジカルボニル化合物から選ばれた少なくとも一種である請求項２に記載のフィラメントワインディング方法。
【請求項６】
請求項１〜５のいずれかに記載の成形方法によって製造されたフィラメントワインディング成形体。
【手続補正２】
【補正対象書類名】明細書
【補正対象項目名】０００６
【補正方法】変更
【補正の内容】
【０００６】
【課題を解決するための手段】
本発明は、
［１］  可視光に感光性を有するアシルホスフィンオキサイド系化合物と可視光に感光性を有し、且つ熱による重合性も有する光熱重合開始剤の組み合わせである重合開始剤（Ａ）を含有する不飽和ポリエステル樹脂及び／またはビニルエステル樹脂（Ｂ）を繊維材料（Ｃ）に含浸させ、ワインディングを行った後、可視光領域の及び赤外領域の熱を発生する光源で光照射を行い、温度上昇下においてさらに可視光領域の光を含む光源で光照射を行い、樹脂を硬化させることを特徴とするフィラメントワインディング成形方法、
［２］  可視光に感光性を有しつつ且つ熱によっても重合性を有する光熱重合開始剤が、ヘキサアリールビイミダゾール化合物と水素供与性化合物との組み合わせである上記［１］に記載のフィラメントワインディング成形方法、
［３］  繊維材料がガラス繊維及び／またはカーボン繊維及び／またはアラミド繊維である上記［１］に記載のフィラメントワインディング成形方法、
［４］  ヘキサアリールビイミダゾール化合物が、ビス（２，４，６−トリスフェニル）イミダゾール、ビス（２−ｏ−クロロフェニル−４，５−ジフェニル）イミダゾール、ビス（２−ｏ−，ｐ−ジクロロフェニル−４，５−ジフェニル）イミダゾール及びビス（２−ｏ，ブロモフェニル−４，５−ジフェニル）イミダゾールから選ばれた少なくとも一種である上記［２］に記載のフィラメントワインディング方法、
［５］  水素供与性化合物が、３級アミン化合物、メルカプト化合物及び１，３−ジカルボニル化合物から選ばれた少なくとも一種である上記［２］に記載のフィラメントワインディング方法、及び
［６］ 上記［１］〜［５］のいずれかに記載の成形方法によって製造されたフィラメントワインディング成形体を開発することにより上記の課題を解決した。
【手続補正書】
【提出日】平成15年9月3日(2003.9.3)
【手続補正１】
【補正対象書類名】明細書
【補正対象項目名】特許請求の範囲
【補正方法】変更
【補正の内容】
【特許請求の範囲】
【請求項１】
下記一般式（１）で示される有機ホウ素化合物と酸性化合物の組み合
わせである重合開始剤（Ａ）を含有する、不飽和ポリエステル樹脂及び／またはビニルエ
ステル樹脂（Ｂ）を繊維材料（Ｃ）に含浸させ、ワインディング後可視光領域及び赤外領
域の熱を発生する光源で光照射を行い、硬化させることを特徴とするフィラメントワイン
ディング成形方法。
【化１】
1998182769.tif 000001
（式中、Ｒ１ 、Ｒ２ 、Ｒ３ 及びＲ４ は、それぞれ独立してアルキル基、アリール基、
アラルキル基、アルケニル基、アルキニル基、シリル基、複素環基、ハロゲン原子、置換
アルキル基、置換アリール基、置換アリル基、置換アラルキル基、置換アルケニル基、置
換アルキニル基または置換シリル基を示し、Ｚ＋ は陽イオンを示す）
【請求項２】
重合開始剤、有機ホウ素化合物と酸性化合物の組み合わせである重合
開始剤（Ａ）に、さらにヘキサアリールビイミダゾール化合物を組み合わせた重合開始剤
である請求項１に記載のフィラメントワインディング成形方法。
【請求項３】
ヘキサアリールビイミダゾール化合物が、ビス（２，４，５−トリフ
ェニル）イミダゾール、ビス（２−ｏ−クロロフェニル−４，５−ジフェニル）イミダゾ
ール、ビス（２−ｏ，ｐ−ジクロロフェニル−４，５−ジフェニル）イミダゾール、ビス
（２−ｏ−ブロモフェニル−４，５−ジフェニル）イミダゾールから選ばれた少なくとも
一種である請求項２に記載のフィラメントワインディング成形方法。
【請求項４】
酸性化合物が、光照射、加熱、空気中の水分及び酸素の少なくとも一
つの作用により酸を発生する潜在性酸発生剤である、請求項１〜３のいずれかに記載のフ
ィラメントワインディング成形方法。
【請求項５】
光照射及び／または加熱により酸を発生する潜在性酸発生剤が、光照
射及び／または加熱により酸を発生するスルホニウム化合物である請求項４に記載のフィ
ラメントワインディング成形方法。
【請求項６】
重合開始剤（Ａ）中の有機ホウ素化合物／酸性化合物の組成比が、０
．１／５〜５／０．１である請求項１〜５のいずれかに記載のフィラメントワインディン
グ成形方法。
【請求項７】
繊維材料がガラス繊維及び／またはカーボン繊維及び／またはアラミド繊
維であり、樹脂含浸した繊維材料の割合が１０〜８０ｖｏｌ％である請求項１〜６のいず
れかに記載のフィラメントワインディング成形方法。
【請求項８】
請求項１〜７のいずれかに記載の成形方法によって製造されたフィラ
メントワインディング成形体。
【手続補正２】
【補正対象書類名】明細書
【補正対象項目名】０００７
【補正方法】変更
【補正の内容】
【０００７】
【課題を解決するための手段】
本発明は、
［１］  上記一般式（１）で示される有機ホウ素化合物と酸性化合物の組み合わせで
ある重合開始剤（Ａ）を含有する、不飽和ポリエステル樹脂及び／またはビニルエステル
樹脂（Ｂ）を繊維材料（Ｃ）に含浸させ、ワインディング後可視光領域及び赤外領域の熱
を発生する光源で光照射を行い、硬化させるフィラメントワインディング成形方法、
【化２】
1998182769.tif 000002
（式中、Ｒ１ 、Ｒ２ 、Ｒ３ 及びＲ４ は、それぞれ独立してアルキル基、アリール基、
アラルキル基、アルケニル基、アルキニル基、シリル基、複素環基、ハロゲン原子、置換
アルキル基、置換アリール基、置換アリル基、置換アラルキル基、置換アルケニル基、置
換アルキニル基または置換シリル基を示し、Ｚ＋ は陽イオンを示す）
［２］  重合開始剤、有機ホウ素化合物と酸性化合物の組み合わせである重合開始剤
（Ａ）に、さらにヘキサアリールビイミダゾール化合物を組み合わせた重合開始剤である
上記［１］に記載のフィラメントワインディング成形方法、
［３］  ヘキサアリールビイミダゾール化合物が、ビス（２，４，５−トリフェニ
ル）イミダゾール、ビス（２−ｏ−クロロフェニル−４，５−ジフェニル）イミダゾール
、ビス（２−ｏ，ｐ−ジクロロフェニル−４，５−ジフェニル）イミダゾール、ビス（２
−ｏ−ブロモフェニル−４，５−ジフェニル）イミダゾールから選ばれた少なくとも一種
である上記［２］に記載のフィラメントワインディング成形方法、
［４］  酸性化合物が、光照射、加熱、空気中の水分及び酸素の少なくとも一つの作
用により酸を発生する潜在性酸発生剤である上記［１］〜［３］のいずれかに記載のフィ
ラメントワインディング成形方法、
［５］  光照射及び／または加熱により酸を発生する潜在性酸発生剤が、光照射及び
／または加熱により酸を発生するスルホニウム化合物である上記［４］に記載のフィラメ
ントワインディング成形方法、
［６］  重合開始剤（Ａ）中の有機ホウ素化合物／酸性化合物の組成比が、０．１／
５〜５／０．１である上記［１］〜［５］のいずれかに記載のフィラメントワインディン
グ成形方法、
［７］  繊維材料がガラス繊維及び／またはカーボン繊維及び／またはアラミド繊維
であり、樹脂含浸した繊維材料の割合が１０〜８０ｖｏｌ％である上記［１］〜［６］の
いずれかに記載のフィラメントワインディング成形方法、および
［８］  上記［１］〜［７］のいずれかに記載の成形方法によって製造されたフィラ
メントワインディング成形体、を開発することにより上記の目的を達成した。
【手続補正書】
【提出日】平成15年12月4日(2003.12.4)
【手続補正１】
【補正対象書類名】明細書
【補正対象項目名】００１７
【補正方法】変更
【補正の内容】
【００１７】
また、このエポキシ基含有アルコキシシラン化合物は、本発明のシラトラン誘導体の一分子中に１個または２個のアルコキシシリル基を導入するための原料である。上式中のＲ1は同じかまたは異なる水素原子もしくは炭素原子数１〜１０のアルキル基であり、Ｒ1のアルキル基としては、前記と同様のアルキル基が例示される。また、上式中のＲ4は二価有機基であり、前記と同様の基が例示される。また、上式中のＲ6は置換もしくは非置換の一価炭化水素基であり、前記と同様の基が例示される。また、上式中のＲ7は炭素原子数１〜１０のアルキル基であり、前記と同様の基が例示される。また、上式中のｘは１、２、または３であり、好ましくは、３である。このようなエポキシ基含有アルコキシシラン化合物としては、４−オキシラニルブチルトリメトキシシラン、４−オキシラニルブチルメチルジメトキシシラン、８−オキシラニルオクチルトリメトキシシラン、３−グリシドキシプロピルトリメトキシシラン、３−グリシドキシプロピルトリエトキシシラン、３−グリシドキシプロピルメチルジメトキシシラン、３−グリシドキシプロピルメチルジエトキシシラン、グリシドキシメチルトリメトキシシラン、グリシドキシメチルメチルジメトキシシラン、グリシドキシメチルトリエトキシシランが例示される。
【手続補正書】
【提出日】平成15年12月24日(2003.12.24)
【手続補正１】
【補正対象書類名】明細書
【補正対象項目名】特許請求の範囲
【補正方法】変更
【補正の内容】
【特許請求の範囲】
【請求項１】
以下の式（１）または（２）：
【化１】
1998182638.tif 000001
［式（１）または（２）中、
Ｒは、カルボキシル基、ホルミル基、ヒドロキシル基、アミノ基又はメルカプト基であり；
Ｘは、以下の式：
【化２】
1998182638.tif 000002
からなる群より選択された基であるか、あるいは直接結合であり；
Ｌは、ハロゲン原子であり；
Ｙは、無置換であるか、または炭素数１−３のアルキル基であり；
ｎは１−１０の整数であり；そして
ｍ及びｍ'は１−４の整数である］
で表される構造を有する化合物。
【請求項２】
式（１）または（２）中、Ｒがカルボキシル基であり、Ｘが以下の式：
【化３】
1998182638.tif 000003
で表される基であり、かつ、Ｙが炭素数１−３のアルキル基である、請求項１に記載の化合物。
【請求項３】
式（１）または（２）中、Ｘが以下の式：
【化４】
1998182638.tif 000004
で表される基であり、かつ、Ｙがプロピル基である、請求項２に記載の化合物。
【請求項４】
請求項１ないし３のいずれか１項に記載の化合物と高分子化合物又は標識物質との結合体。
【請求項５】
請求項１ないし３のいずれか１項に記載の化合物と高分子化合物を結合させることにより抗原を作製し、当該抗原を用いることにより、以下の式（３）または（４）：
【化５】
1998182638.tif 000005
［式（３）または（４）中、Ｌ、Ｙ、ｍ及びｍ'は、式（１）または（２）で定義した通りである］
で表される構造を有する化合物に反応性を示す抗体を製造することを特徴とする、式（３）または（４）の化合物と反応性を示す抗体または抗原と結合可能なそのフラグメントの製造方法。
【請求項６】
請求項４に記載の結合体を抗原として用いることにより製造された、式（３）または（４）の化合物と反応性を示す抗体または抗原と結合可能なそのフラグメント。
【請求項７】
式（３）または（４）に記載の化合物が、１−［２−（２,４−ジクロロフェニル）−４−プロピル−１,３−ジオキソラン−２−イルメチル］−１Ｈ−１,２,４−トリアゾール、１−［２−（２,４−ジクロロフェニル）−４−エチル−１,３−ジオキソラン−２−イルメチル］−１Ｈ−１,２,４−トリアゾール、１−［２−（２,４−ジクロロフェニル）−４−メチル−１,３−ジオキソラン−２−イルメチル］−１Ｈ−１,２,４−トリアゾールまたは、１−［２−[４−（４−クロロフェノキシ）−２−クロロフェニル]−４−メチル−１,３−ジオキソラン−２−イルメチル］−１Ｈ−１,２,４−トリアゾールである、請求項６に記載の抗体または抗原と結合可能なそのフラグメント。
【請求項８】
モノクローナル抗体である、請求項６または７に記載の抗体または抗原と結合可能なそのフラグメント。
【請求項９】
８Ｅ１−１−１である、請求項６ないし８のいずれか１項に記載の抗体または抗原と結合可能なそのフラグメント。
【請求項１０】
請求項６ないし９のいずれか１項に記載の抗体を産生するハイブリドーマ。
【請求項１１】
寄託番号ＦＥＲＭ  Ｐ−１５９７８で寄託されている、請求項１０に記載のハイブリドーマ。
【請求項１２】
請求項１ないし３のいずれか１項に記載された化合物、及び／または請求項６ないし９のいずれか１項に記載の抗体またはその抗原と結合可能なフラグメントを用いることを特徴とする、式（３）または（４）で表される化合物の免疫学的測定方法。
【手続補正２】
【補正対象書類名】明細書
【補正対象項目名】０１０５
【補正方法】変更
【補正の内容】
【０１０５】
３’−クロロ−４'−［４−プロピル−２−（１Ｈ−１,２,４−トリアゾール−１−イル）メチル−１,３−ジオキソラン−２−イル］スクシンアニリド酸（プロピコナゾール誘導体）の合成
２−（４−アミノ−２−クロロ）−２−（１Ｈ−１,２,４−トリアゾール−１−イル）メチル−４−プロピル−１,３−ジオキソラン（４）０.８ｇ（２.５ｍｍｏｌ）をピリジン１０ｍｌに溶解し、この溶液にアセトニトリル３０ｍｌに溶かした無水こはく酸０.２９（２.９ｍｍｏｌ）を加え、５０℃で１.５時間撹拌した。反応混合物を濃縮し、残渣をシリカゲルクロマトグラフィー（酢酸エチル：メタノール＝１０：１）で精製し、０.４５ｇ（収率３９％）の３'−クロロ−４'−［４−プロピル−２−（１Ｈ−１,２,４−トリアゾール−１−イル）メチル−１,３−ジオキソラン−２−イル］スクシンアニリド酸（プロピコナゾール誘導体）を得た。


【手続補正３】
【補正対象書類名】明細書
【補正対象項目名】図面の簡単な説明
【補正方法】変更
【補正の内容】
【図面の簡単な説明】
【図１】図１は、マウス抗血清を用いた、間接競合阻害ＥＬＩＳＡ法によるプロピコナゾールの測定を示す。
【図２】図２は、本発明のモノクローナル抗体８Ｅ１−１−１のトリアゾール系及びイミダゾール系の化合物に対する感度を間接競合阻害ＥＬＩＳＡ法によって調べた結果を示す。
【図３】図３は、本発明のモノクローナル抗体８Ｅ１−１−１を用いた、直接競合阻害ＥＬＩＳＡ法によるプロピコナゾールの測定の結果を示す。
【手続補正書】
【提出日】平成15年10月6日(2003.10.6)
【手続補正１】
【補正対象書類名】明細書
【補正対象項目名】特許請求の範囲
【補正方法】変更
【補正の内容】
【特許請求の範囲】
【請求項１】
ジクロフェナク又はその塩、アルコール並びに、カルボン酸エステル及び／又はカルボン酸を含有することを特徴とする外用組成物。
【請求項２】
ジクロフェナク又はその塩を０．２〜２０重量％含有することを特徴とする請求項１記載の外用組成物。
【請求項３】
ジクロフェナクの塩がジクロフェナクナトリウム又はジクロフェナクアンモニウムであることを特徴とする請求項１記載の外用組成物。
【請求項４】
アルコールを０．５〜９０重量％含有することを特徴とする請求項１記載の外用組成物。
【請求項５】
アルコールが１価及び／又は多価アルコールであることを特徴とする請求項１記載の外用組成物。
【請求項６】
１価アルコールが低級アルコール、高級アルコール、脂環式アルコール及び芳香族アルコールからなる群から選ばれた１種又は２種以上であることを特徴とする請求項５記載の外用組成物。
【請求項７】
低級アルコールがエチルアルコール及び／又はイソプロピルアルコールであることを特徴とする請求項６記載の外用組成物。
【請求項８】
高級アルコールが炭素数１０〜２０の高級アルコールからなる群から選ばれた１種又は２種以上であることを特徴とする請求項６記載の外用組成物。
【請求項９】
多価アルコールが２価〜７価アルコールからなる群から選ばれた１種又は２種以上であることを特徴とする請求項５記載の外用組成物。
【請求項１０】
２価アルコールがエチレングリコール、プロピレングリコール、ジエチレングリコール、トリエチレングリコール、１，３−ブタンジオール、ペンタンジオール、ポリプロピレングリコール及び平均分子量２００〜２００００のポリエチレングリコールからなる群から選ばれた１種又は２種以上であることを特徴とする請求項９記載の外用組成物。
【請求項１１】
３価アルコール又は４価アルコールがグリセリン及び／又はペンタエリスリトールであることを特徴とする請求項９記載の外用組成物。
【請求項１２】
カルボン酸エステル及び／又はカルボン酸を０．５〜２０重量％含有することを特徴とする請求項１記載の外用組成物。
【請求項１３】
カルボン酸エステルがカルボン酸１価アルコールエステル及び／又はカルボン酸多価アルコールエステルであることを特徴とする請求項１記載の外用組成物。
【請求項１４】
カルボン酸１価アルコールエステルが、脂肪族モノカルボン酸１価アルコールエステル、脂肪族ジカルボン酸１価アルコールジエステル、脂肪族ジカルボン酸１価アルコールモノエステル、芳香族モノカルボン酸１価アルコールエステル、芳香族ジカルボン酸１価アルコールジエステル、芳香族ジカルボン酸１価アルコールモノエステル、脂環族モノカルボン酸１価アルコールエステル、脂環族ジカルボン酸１価アルコールジエステル及び脂環族ジカルボン酸１価アルコールモノエステルからなる群から選ばれた１種又は２種以上であることを特徴とする請求項１３記載の外用組成物。
【請求項１５】
カルボン酸多価アルコールエステルが、脂肪族モノカルボン酸多価アルコールエステル、脂肪族ジカルボン酸多価アルコールジエステル、脂肪族ジカルボン酸多価アルコールモノエステル、芳香族モノカルボン酸多価アルコールエステル、芳香族ジカルボン酸多価アルコールジエステル、芳香族ジカルボン酸多価アルコールモノエステル、脂環族モノカルボン酸多価アルコールエステル、脂環族ジカルボン酸多価アルコールジエステル及び脂環族ジカルボン酸多価アルコールモノエステルからなる群から選ばれた１種又は２種以上であることを特徴とする請求項１３記載の外用組成物。
【請求項１６】
カルボン酸が脂肪族カルボン酸、芳香族カルボン酸及び脂環族カルボン酸からなる群から選ばれた１種又は２種以上であることを特徴とする請求項１記載の外用組成物。
【請求項１７】
脂肪族カルボン酸が脂肪族モノカルボン酸及び脂肪族ジカルボン酸からなる群から選ばれた１種又は２種以上であることを特徴とする請求項１６記載の外用組成物。
【請求項１８】
脂肪族モノカルボン酸が炭素数６〜２０の飽和カルボン酸であることを特徴とする請求項１７記載の外用組成物。
【請求項１９】
脂肪族ジカルボン酸が炭素数３から１２の不飽和ジカルボン酸であることを特徴とする請求項１７記載の外用組成物。
【請求項２０】
外用組成物が軟膏剤、クリーム剤、液剤、ローション剤、エアゾール剤、貼付剤、プラスター剤、テープ剤、パッチ剤及びパップ剤の群から選ばれたものであることを特徴とする請求項１記載の外用組成物。
【請求項２１】
更にジブチルヒドロキシトルエンを含有することを特徴とする請求項１記載の外用組成物。
【請求項２２】
ジブチルヒドロキシトルエンを０．００５〜０．１重量％含有することを特徴とする請求項２１記載の外用組成物。
【手続補正２】
【補正対象書類名】明細書
【補正対象項目名】０００８
【補正方法】変更
【補正の内容】
【０００８】
本発明に用いられるアルコールとしては、１価及び／又は多価アルコールが挙げられ、更に１価アルコールは低級アルコール、高級アルコール、脂環式アルコール、芳香族アルコールとして分類される。


【手続補正３】
【補正対象書類名】明細書
【補正対象項目名】００３３
【補正方法】変更
【補正の内容】
【００３３】
【表１】
1998182450.tif 000001
【手続補正４】
【補正対象書類名】明細書
【補正対象項目名】００３７
【補正方法】変更
【補正の内容】
【００３７】
【表３】
1998182450.tif 000002
【手続補正５】
【補正対象書類名】明細書
【補正対象項目名】００４２
【補正方法】変更
【補正の内容】
【００４２】
【表６】
1998182450.tif 000003
【手続補正６】
【補正対象書類名】明細書
【補正対象項目名】００４８
【補正方法】変更
【補正の内容】
【００４８】
【表８】
1998182450.tif 000004
【手続補正７】
【補正対象書類名】明細書
【補正対象項目名】００４９
【補正方法】変更
【補正の内容】
【００４９】
【表９】
1998182450.tif 000005
【手続補正８】
【補正対象書類名】明細書
【補正対象項目名】００５５
【補正方法】変更
【補正の内容】
【００５５】
【表１２】
1998182450.tif 000006
【手続補正９】
【補正対象書類名】明細書
【補正対象項目名】００５９
【補正方法】変更
【補正の内容】
【００５９】
【表１４】
1998182450.tif 000007
【手続補正１０】
【補正対象書類名】明細書
【補正対象項目名】００６２
【補正方法】変更
【補正の内容】
【００６２】
【表１５】
1998182450.tif 000008
【手続補正１１】
【補正対象書類名】明細書
【補正対象項目名】００６６
【補正方法】変更
【補正の内容】
【００６６】
【表１６】
1998182450.tif 000009
【手続補正１２】
【補正対象書類名】明細書
【補正対象項目名】００６９
【補正方法】変更
【補正の内容】
【００６９】
【表１７】
1998182450.tif 000010
【手続補正書】
【提出日】平成15年11月21日(2003.11.21)
【手続補正１】
【補正対象書類名】明細書
【補正対象項目名】特許請求の範囲
【補正方法】変更
【補正の内容】
【特許請求の範囲】
【請求項１】
スリップ添加物のほか核生成補助剤、抗粘着補助剤、酸化防止補助剤及び素練り補助剤のような添加物を有するポリアミドを基礎とするマスターバッチにおいて、
前記スリップ添加物として、６０乃至９５％のポリアミドキャリヤー材料と、２乃至２０％のＮ，Ｎ’−エチレン−ビス−脂肪酸アミドと、１００重量％まで補充した割合の添加物材料と、を含むことを特徴とするマスターバッチ。
【請求項２】
８０乃至８５％のポリアミドキャリヤー材料と、５乃至１０％のスリップ添加物と、を含むことを特徴とする請求項１に記載のマスターバッチ。
【請求項３】
ポリアミドキャリヤー材料は、少なくとも共重合ポリアミドＰＡ６／１２、ポリアミド６、ポリアミド１２又はポリアミド６Ｉ／６Ｔのような無定形ポリアミドであることを特徴とする請求項１又は２に記載のマスターバッチ。
【請求項４】
共重合ポリアミドＰＡ６／１２の融点は１３０乃至１５０℃であることを特徴とする請求項３に記載のマスターバッチ。
【請求項５】
スリップ添加物は、Ｃ１８脂肪酸の割合が少なくとも６０％であるＮ，Ｎ’−エチレン−ビス−脂肪酸アミドであることを特徴とする請求項１乃至４のいずれかに記載のマスターバッチ。
【請求項６】
スリップ添加物は、Ｃ１８脂肪酸の割合が少なくとも９０％であるＮ，Ｎ’−エチレン−ビス−脂肪酸アミドであることを特徴とする請求項１乃至４のいずれかに記載のマスターバッチ。
【請求項７】
核生成補助剤として１．５乃至１０重量％のマイクロトークを含むことを特徴とする請求項１乃至６のいずれかに記載のマスターバッチ。
【請求項８】
抗粘着剤として１．５乃至１０重量％の炭酸カルシウムを含むことを特徴とする請求項１乃至７のいずれかに記載のマスターバッチ。
【請求項９】
８０乃至８５重量％のＰＡ６／１２と、５乃至１０重量％のＮ，Ｎ’−エチレン−ビス−脂肪酸アミドと、５重量％のマイクロトークと、５重量％の炭酸カルシウムと、を含むことを特徴とする請求項１乃至８のいずれかに記載のマスターバッチ。
【請求項１０】
フラットフィルム、ブローンフィルム、チューブ、ブロー成形物及び射出成形物を製造するために使用されることを特徴とする請求項１乃至９のいずれかに記載のマスターバッチの使用方法。
【請求項１１】
単フィルム及び多層フィルムを製造するために使用される請求項１乃至９のいずれかに記載のマスターバッチの使用方法。
【手続補正２】
【補正対象書類名】明細書
【補正対象項目名】００１９
【補正方法】変更
【補正の内容】
【００１９】
【課題を解決するための手段】
この目的は、請求項１に記載の特徴によるマスターバッチ、及び請求項１０及び１１の特徴によるポリアミドに基づき達成される。従属クレームは有利なその他の展開を示す。
【手続補正書】
【提出日】平成15年10月27日(2003.10.27)
【手続補正１】
【補正対象書類名】明細書
【補正対象項目名】特許請求の範囲
【補正方法】変更
【補正の内容】
【特許請求の範囲】
【請求項１】
４−ｔ−ブチルフェノ−ルをロジウム触媒と溶媒の存在下、過塩素酸を共存させて水素化することを特徴とする４−ｔ−ブチルシクロヘキサノ−ルの製造法。
【請求項２】
過塩素酸の量が、ロジウム触媒中のロジウム原子１ｍｏｌに対して０．０５〜１０ｍｏｌである請求項１記載の製造法。
【請求項３】
ロジウム触媒が金属ロジウムを活性炭担体上に担持した触媒である請求項１または２に記載の製造法。
【請求項４】
ロジウム触媒の量（乾燥重量換算）が４−ｔ−ブチルフェノ−ルに対して０．５〜１０重量％である請求項３記載の製造法。
【請求項５】
溶媒が、炭素数５〜１０のアルカン類、炭素数４〜１０のエーテル類および炭素数１〜６のアルコール類の内の少なくとも１つから選ばれたものである請求項１〜４のいずれかに記載の製造法。
【請求項６】
溶媒がアルコール類である請求項１〜４のいずれかに記載の製造法。
【請求項７】
溶媒がイソプロパノ−ルである請求項１〜４のいずれかに記載の製造法。
【請求項８】
水素化反応を２０〜１００℃の温度で行う請求項１〜７のいずれかに記載の製造法。
【手続補正書】
【提出日】平成15年12月19日(2003.12.19)
【手続補正１】
【補正対象書類名】明細書
【補正対象項目名】特許請求の範囲
【補正方法】変更
【補正の内容】
【特許請求の範囲】
【請求項１】
2-ヒドロキシ-6-メチルナフタレンを臭素化して2-ブロモ-6-メチルナフタレンとする工程、2-ブロモ-6-メチルナフタレンを酸化して6-ブロモ-2-ナフタレンカルボン酸とする工程、6-ブロモ-2-ナフタレンカルボン酸をエステル化して6-ブロモ-2-ナフタレンカルボン酸メチルエステルとする工程からなることを特徴とする6-ブロモ-2-ナフタレンカルボン酸メチルエステルの製造方法。
【請求項２】
2-ブロモ-6-メチルナフタレンを低級脂肪族カルボン酸を含有する溶媒中、重金属化合物と臭素化合物とからなる酸化触媒の存在下、温度120〜200℃、圧力10〜30kg/cm2の反応条件で、分子状酸素により酸化し、得られた6-ブロモ-2-ナフタレンカルボン酸をエステル化することを特徴とする6-ブロモ-2-ナフタレンカルボン酸メチルエステルの製造方法。
【手続補正２】
【補正対象書類名】明細書
【補正対象項目名】０００９
【補正方法】変更
【補正の内容】
【０００９】
また、本発明の請求項2の6-ブロモ-2-ナフタレンカルボン酸メチルエステルの製造方法は、2-ブロモ-6-メチルナフタレンを低級脂肪族カルボン酸を含有する溶媒中、重金属化合物と臭素化合物とからなる酸化触媒の存在下、温度120〜200℃、圧力10〜30kg/cm2の反応条件で、分子状酸素により酸化し、得られた6-ブロモ-2-ナフタレンカルボン酸をエステル化することとしている。
【手続補正書】
【提出日】平成15年9月3日(2003.9.3)
【手続補正１】
【補正対象書類名】明細書
【補正対象項目名】特許請求の範囲
【補正方法】変更
【補正の内容】
【特許請求の範囲】
【請求項１】
光重合開始剤（Ａ）を含有する不飽和ポリエステル樹脂及び／またはビニルエステル樹脂（Ｂ）を繊維材料（Ｃ）に含浸させ、可視光及び／または近赤外光領域を含む光の照射を行いながらワインディングを行うことを特長とするフィラメントワインディング成形方法。
【請求項２】
光重合開始剤（Ａ）が、可視光及び／または近赤外光領域に感光性を有する光重合開始剤である請求項１に記載のフィラメントワインディング成形方法。
【請求項３】
光重合開始剤（Ａ）が下記一般式（１）で示される有機ホウ素化合物と酸性化合物の組み合わせ、またはこの組み合わせにさらにヘキサアリールビイミダゾール化合物を組み合わせた重合開始剤である請求項１記載のフィラメントワインディング成形方法。
【化１】
1998195156.tif 000001
（式中、Ｒ１ 、Ｒ２ 、Ｒ３ 及びＲ４ は、それぞれ独立してアルキル基、アリール基、アラルキル基、アルケニル基、アルキニル基、シリル基、複素環基、ハロゲン原子、置換アルキル基、置換アリール基、置換アリル基、置換アラルキル基、置換アルケニル基、置換アルキニル基または置換シリル基を示し、Ｚ＋ は陽イオンを示す。）
【請求項４】
ワインディング終了後、さらに可視光および／または近赤外光領域を含む光を照射することを特徴とする請求項１〜３のいずれかに記載のフィラメントワインディング成形方法。
【請求項５】
繊維材料（Ｃ）が、ガラス繊維、カーボン繊維及びアラミド繊維の少なくとも１種からなる繊維材料である請求項１に記載のフィラメントワインディング成形方法。
【請求項６】
請求項１〜５のいずれかに記載の成形方法によって製造されたフィラメントワインディング成形体。
【手続補正２】
【補正対象書類名】明細書
【補正対象項目名】０００６
【補正方法】変更
【補正の内容】
【０００６】
【課題を解決するための手段】
本発明は、
［１］  光重合開始剤（Ａ）を含有する不飽和ポリエステル樹脂及び／またはビニルエステル樹脂（Ｂ）を繊維材料（Ｃ）に含浸させ、可視光及び／または近赤外光領域を含む光の照射を行いながらワインディングを行うことを特長とするフィラメントワインディング成形方法、
［２］  光重合開始剤（Ａ）が、可視光及び／または近赤外光領域に感光性を有する光重合開始剤である上記［１］に記載のフィラメントワインディング成形方法、
［３］  光重合開始剤（Ａ）が下記一般式（１）で示される有機ホウ素化合物と酸性化合物の組み合わせ、またはこの組み合わせにさらにヘキサアリールビイミダゾール化合物を組み合わせた重合開始剤である上記［１］記載のフィラメントワインディング成形方法、
【化２】
1998195156.tif 000002
（式中、Ｒ１ 、Ｒ２ 、Ｒ３ 及びＲ４ は、それぞれ独立してアルキル基、アリール基、アラルキル基、アルケニル基、アルキニル基、シリル基、複素環基、ハロゲン原子、置換アルキル基、置換アリール基、置換アリル基、置換アラルキル基、置換アルケニル基、置換アルキニル基または置換シリル基を示し、Ｚ＋ は陽イオンを示す。）
［４］  ワインディング終了後、さらに可視光および／または近赤外光領域を含む光を照射することを特徴とする上記［１］〜［３］のいずれかに記載のフィラメントワインディング成形方法。
［５］  繊維材料（Ｃ）が、ガラス繊維、カーボン繊維及びアラミド繊維の少なくとも１種からなる繊維材料である上記［１］に記載のフィラメントワインディング成形方法、及び
［６］ 上記［１］〜［５］のいずれかに記載の成形方法によって製造されたフィラメントワインディング成形体、を開発することにより上記の目的を達成した。